ВЫСОКОПОРИСТЫЕ ПЕНОКЕРАМИКИ КАК НОСИТЕЛИ КАТАЛИЗАТОРА ДЛЯ ДЕГИДРИРОВАНИЯ АЛКАНОВ

1. Материал для каталитического дегидрирования газовых смесей, которые содержат алканы от С2 до С6 и могут содержать водород, водяной пар, кислород или любую смесь этих газов, при котором можно получать главным образом алкены и водород, а также дополнительно водяной пар,
отличающийся тем, что
а) материал состоит из керамических пен, которые получены из оксидных или неоксидных керамических материалов или из смеси оксидных и неоксидных керамических материалов, и
б) при этом в качестве оксидных керамических материалов используют вещества, представляющие собой алюминат кальция, диоксид кремния, диоксид олова или алюминат цинка или смесь этих веществ,
в) для обеспечения каталитической активности материал пропитан по меньшей мере одним каталитически активным веществом, и
г) каталитически активный материал содержит платину, олово или хром или их смеси.
2. Материал по п.1, отличающийся тем, что в качестве оксидных керамических материалов используют вещества, представляющие собой алюминат кальция, алюминат цинка или смесь этих веществ.
3. Материал по п.1, отличающийся тем, что в качестве неоксидных керамических материалов используют вещества, представляющие собой карбид кремния или нитрид бора или смесь этих веществ.
4. Материал для каталитического дегидрирования газовых смесей по п.1, отличающийся тем, что материал состоит из керамической пены, полученной из смеси веществ, представляющих собой диоксид кремния, диоксид олова, алюминат цинка, карбид кремния или нитрид бора, и дополнительно содержащей вещество из группы веществ, представляющих собой оксид хрома (III), оксид железа (III), диоксид гафния, оксид магния, диоксид титана, оксид иттрия (III), алюминат кальция, диоксид церия, оксид скандия или цеолит.
5. Материал для каталитического дегидрирования газовых смесей по п.1, отличающийся тем, что материал состоит из керамической пены, полученной из смеси веществ, представляющих собой диоксид кремния, диоксид олова, алюминат цинка, карбид кремния или нитрид бора, и дополнительно содержащей вещество из группы веществ, представляющих собой оксид хрома (III), оксид железа (III), диоксид гафния, оксид магния, диоксид титана, оксид иттрия (III), алюминат кальция, диоксид церия, оксид скандия или цеолит, и диоксид циркония в комбинации с оксидом кальция, диоксидом церия, оксидом магния, оксидом иттрия (III), оксидом скандия или оксидом иттербия в качестве стабилизатора.
6. Материал для каталитического дегидрирования содержащих алканы газовых смесей по любому из пп.1-5, отличающийся тем, что пенокерамика получена с использованием открытоячеистого пенополиуретана или других открытопористых пенопластов, открытопористый характер которых может быть обеспечен посредством любого способа их получения, при этом пена содержит суспензию керамических частиц и подходящие добавки, и полученную пену подвергают спеканию так, чтобы получить пенокерамику, точные форма и пористость которой обусловлены способом производства, и пенокерамика пропитана по меньшей мере одним каталитически активным материалом.
2
-1
7. Материал для каталитического дегидрирования содержащих алканы газовых смесей по п.1, отличающийся тем, что удельная поверхность пор пенокерамики составляет до 200 м*г.
8. Способ получения материала, описанного в любом из пп.1-7, отличающийся тем, что керамическое исходное вещество, смешанное при производстве с подходящей добавкой в качестве вспомогательного агента, наносят в виде суспензии на предварительно изготовленный исходный материал из пенополиуретана, после чего полученный материал подвергают спеканию при 1600°С, при котором получают керамическую пену, пропитанную каталитически активным материалом.
9. Способ получения материала по п.8, отличающийся тем, что в качестве вспомогательных агентов используют тонкодисперсные горючие материалы, которые сгорают при спекании с получением пор в керамической пене.
10. Способ получения материала по п.9, отличающийся тем, что в качестве вспомогательных агентов используют опилки.
11. Способ каталитического дегидрирования содержащих алканы газовых смесей, отличающийся тем, что алканы пропускают в газовой смеси, которая может содержать водород, водяной пар, кислород или смесь этих газов, через катализатор, нанесенный на пористую пенокерамику, которая получена из смеси веществ, представляющих собой диоксид кремния, диоксид олова, алюминат кальция, алюминат цинка, карбид кремния или нитрид бора, и пропитана каталитически активным материалом.
12. Способ каталитического дегидрирования содержащих алканы газовых смесей, отличающийся тем, что алканы пропускают в газовой смеси, которая может содержать водород, водяной пар, кислород или смесь этих газов, через катализатор, нанесенный на пористую пенокерамику, которая получена из смеси веществ, представляющих собой диоксид кремния, диоксид олова, алюминат кальция, алюминат цинка, карбид кремния или нитрид бора, и дополнительно содержит вещество из группы веществ, представляющих собой оксид хрома (III), оксид железа (III), диоксид гафния, оксид магния, диоксид титана, оксид иттрия (III), алюминат кальция, диоксид церия, оксид скандия или цеолит, и пропитана каталитически активным материалом.
13. Способ каталитического дегидрирования содержащих алканы газовых смесей, отличающийся тем, что алканы пропускают в газовой смеси, которая может содержать водород, водяной пар, кислород или смесь этих газов, через катализатор, нанесенный на пористую пенокерамику, которая получена из смеси веществ, представляющих собой диоксид кремния, диоксид олова, алюминат кальция, алюминат цинка, карбид кремния или нитрид бора, и дополнительно содержит вещество из группы веществ, представляющих собой оксид хрома (III), оксид железа (III), диоксид гафния, оксид магния, диоксид титана, оксид иттрия (III), алюминат кальция, диоксид церия, оксид скандия или цеолит, и диоксид циркония в комбинации с оксидом кальция, диоксидом церия, оксидом магния, оксидом иттрия (III), оксидом скандия или оксидом иттербия в качестве стабилизатора, и пропитана каталитически активным материалом.
14. Способ каталитического дегидрирования содержащих алканы газовых смесей по любому из пп.11-13, отличающийся тем, что дегидрирование осуществляют при температуре от 450°С до 820°С, особенно предпочтительно при температуре от 500 до 650°С.